(57)【特許請求の範囲】
【請求項１】
トレッドが、タイヤ踏面側の非導電性ゴムよりなるキャップゴム層と、該キャップ層の内側に配された導電性ゴムよりなるベースゴム層とを備える２層構造の空気入りタイヤであって、トレッドの接地面域内に、トレッド下層部からタイヤ踏面側に向って延び、かつベースゴム層から延出するゴム部を内側にして周側面をキャップゴム層のゴムにより被覆した棒状をなす突起で、先端部の断面積が２〜８０ｍｍ２の範囲にある棒状突起を設け、該棒状突起の内側のゴム部を棒状突起の先端面に露出させてなることを特徴とする空気入りタイヤ。
【請求項２】
前記棒状突起が、トレッドパターンにおける溝の底部からタイヤ踏面と略同高さとなるように突設されてなる請求項１に記載の空気入りタイヤ。
【請求項３】
前記棒状突起が、トレッドパターンにおける陸部内において、ベースゴム層の近傍からタイヤ踏面側に向って延び、周囲が細溝により陸部と隔されて設けられてなる請求項１に記載の空気入りタイヤ。
【請求項４】
タイヤの製造において、タイヤ踏面側に非導電性ゴムよりなるキャップゴム層と、その下に配した導電性ゴムよりなるベースゴム層との２層構造のトレッドを備えるグリーンタイヤを金型により加硫成形する際、トレッドパターンの接地面域内の溝成形用凸部の所要の個所に、溝底成形面から陸部の成形用凹部より深く延びる突起成形用穴を設けた金型を用いて加硫成形し、前記突起成形用穴においてベースゴム層を内側にして前記両ゴム層を流入させ、加硫後に、前記突起成形用穴により成形されて陸部表面より突出している棒状突起の先端部を切除処理し、ベースゴム層から延びている内側のゴム部を先端面に露出させることを特徴とする空気入りタイヤの製造方法。
【請求項５】
タイヤの製造において、タイヤ踏面側に非導電性ゴムよりなるキャップゴム層と、その下に配した導電性ゴムよりなるベースゴム層との２層構造のトレッドを備えるグリーンタイヤを金型により加硫成形する際、トレッドパターンの接地面域内の陸部成形用凹部の所要の個所に、溝成形用凸部と略同高さになるパイプを突設するとともに、該パイプ内孔を前記陸部成形用凹部より深い位置まで延ばして突起成形用穴とした金型を用いて加硫成形し、前記パイプ内においてベースゴム層を内側にして両ゴム層を流入させ、加硫後に、前記パイプにより陸部表面より突出している棒状突起の先端部を切除処理し、ベースゴム層から延びている内側のゴム部を先端面に露出させることを特徴とする空気入りタイヤの製造方法。
【発明の詳細な説明】
【０００１】
【発明の属する技術分野】
本発明は、非導電性ゴムと導電性ゴムとの２層構造をなす導電性を有する空気入りタイヤとその製造方法に関するものである。
【０００２】
【従来の技術と発明が解決しようとする課題】
車両における空気入りタイヤが非導電性（絶縁性）の場合、車体に静電気が溜り易い。このような静電気の蓄積は、火花放電を発生させたり、カーラジオ等の電子部品に悪影響を与えるおそれがあり、また人体にアースされることで不快感を生じさせる等の問題がある。そのため、通常は、静電気をタイヤを通じて路面にアースできるようにタイヤ自体が適度の導電性を持たせている。タイヤとしての導電性は、タイヤに使用するゴム組成物において大量のカーボンブラックを充填剤として配合することにより得られる。
【０００３】
近年、要求されるタイヤの性能や特性、例えば耐摩耗性、低燃費性および耐ウェット性等の向上のために、充填剤としてカーボンに代えてシリカ等を高い比率で配合したゴム材料を使用することが開発されている。この場合、タイヤとしての導電性が得られず、帯電し易いという問題がある。これを解決するために、カーボンブラック等を多く含む電気抵抗が低い導電性ゴムをベースゴム層として、その一部を非導電性ゴムよりなるタイヤ踏面側のキャップゴム層を貫通してトレッド踏面に露出させた貫通導電部を設けることが提案されている（例えば、特開平９−７１１１２号公報）。
【０００４】
これは、電気抵抗の高い非導電性ゴムをキャップゴム層とし、一部に電気抵抗の低い導電性ゴムを露出させることで、シリカ充填剤等を配合したことによる特性を確保しながら、同時に導電性も確保し、アースすることにより帯電を防止するものである。
【０００５】
ところで、前記の貫通した導電部が、例えばトレッドパターンのブロックやリブ等の陸部においてタイヤ周方向に連続して設けられている場合、陸部表面に露出する両ゴムの接合境界部において、ゴム質の違いや剛性差等による段差摩耗が生じ、これがタイヤ性能に悪影響を及ぼすことになる。そのため、前記導電部は、タイヤ周方向に所要の間隔をおいて設けるのが好ましく、また導電性を確保できる範囲で径小なものとするのが望ましい。
【０００６】
しかし、前記の貫通した導電部が径小になればなるほど、該導電部を設けるのが難しく、例えば押出し成形されたトレッドゴムの一部に穴を開けて導電性ゴムを詰め入れる等の面倒な作業を必要とする。
【０００７】
また、前記の貫通した導電部を設ける方法として、ブロック等の陸部の一部を他の陸部より深く形成した金型により加硫成形し、前記深い部分においてベースゴム層を他の陸部よりも上方に吸い上げるようにして、加硫後に、高く成形された陸部を他の陸部と同じ高さとなるように加工することにより、貫通した導電部を露出させることも提案されている（特開平１１−１１５４１４号公報）。
【０００８】
しかし、この場合においても、前記導電性ゴムよりなるベースゴム層から延びてキャップゴム層を貫通する導電部が陸部を構成するキャップゴム層と一体化されて、陸部表面において両ゴムの接合境界部がタイヤ周方向に長さを持って露出しており、この接合境界部において段差摩耗や剥離が生じ易いものとなる。
【０００９】
本発明は、上記に鑑みてなしたものであり、トレッドゴムを非導電性ゴムと導電性ゴムとの２層構造にして、導電性ゴムの一部をタイヤ踏面に露出させて導電性を確保するようにした空気入りタイヤにおいて、キャップゴム層を貫通する導電部の配置や形状の改善により、良好な導電性を確保してかつ段差摩耗や両ゴムの境界部の剥離のおそれのないタイヤを提供するものであり、さらには前記のタイヤを容易にかつ効率よく得ることができる製造方法を提供するものである。
【００１０】
【課題を解決するための手段】
本発明は、トレッドが、タイヤ踏面側の非導電性ゴムよりなるキャップゴム層と、該キャップゴム層の内側に配された導電性ゴムよりなるベースゴム層との２層構造をなす空気入りタイヤであって、トレッドの接地面域内に、トレッド下層部からタイヤ踏面側に向って延び、かつベースゴム層から延出するゴム部を内側にして周側面をキャップゴム層のゴムにより被覆した棒状をなす突起で、先端部の断面積が２〜８０ｍｍ２の範囲にある棒状突起を、先端面が陸部表面と略同高さ位置になるように設け、該棒状突起の内側のゴム部を棒状突起の先端面に露出させてなることを特徴とする。
ここで、前記非導電性ゴムとは、例えば、補強用の充填剤としてシリカ配合量の多いゴム配合による電気抵抗値が１００ＭΩ・ｃｍ以上の非導電性（絶縁性）のゴム組成物であり、また前記の導電性ゴムとは、主として補強用の充填剤としてカーボンの配合量の多いゴム配合による電気抵抗値が１００ＭΩ・ｃｍ未満の導電性のゴム組成物をいう。
【００１１】
この発明の空気入りタイヤであると、トレッド外周の接地面域内におけるタイヤ周方向の所要間隔毎に、トレッド下層部からタイヤ踏面側に向って延びる棒状突起を有し、この棒状突起の先端面において導電性ゴムのベースゴム層から延出するゴム部が露出しているため、タイヤとして要求される導電性をこれによって確保でき、しかも非導電性ゴムのキャップゴム層によりタイヤ性能に求められる耐摩耗性、低燃費性および耐ウエット性等の特性を良好に確保できる。
【００１２】
特に、前記棒状突起自体が適度に弾力性を保有し、走行路面の凹凸に対する追従性がよく、容易に破断されず、耐久性にも優れる。
【００１３】
請求項２の発明のように、前記の棒状突起を、トレッドパターンにおける溝の底部からタイヤ踏面と略同高さとなるように突設しておくことができる。この場合、トレッドパターンのブロックやリブ等の陸部における段差摩耗やクラック発生のおそれが全くなく、また陸部の剛性を低下させる等のタイヤ特性に影響を与えることもない。
【００１４】
また、請求項３の発明のように、前記の棒状突起を、トレッドパターンにおける陸部内において、ベースゴム層の近傍からタイヤ踏面側に向って延び、周囲が細溝により陸部と隔して設けることもできる。この場合も、棒状突起の周囲の細溝により該棒状突起が陸部とは独立して弾性変形でき、突起自体が容易に破断せず、陸部での両ゴムの接合境界部の段差摩耗や剥離のおそれもない。
【００１５】
前記棒状突起は、先端部の断面積が２〜８０ｍｍ２の範囲より小さくなると、ベースゴム層から延びる内側のゴム部が細くなり過ぎて、導電性を十分に確保できない場合があり、また断面積が前記範囲より大きくなると、加硫時にベースゴム層のゴムを十分に吸い上げることができない場合があり、またタイヤ性能に影響を与えることがある。
【００１６】
請求項４の発明は、上記の空気入りタイヤを製造する方法であり、タイヤ踏面側に非導電性ゴムよりなるキャップゴム層、その下に導電性ゴムよりなるベースゴム層を配した２層構造のトレッドを備えるグリーンタイヤを金型により加硫成形する際、トレッドパターンの接地面域内の溝成形用凸部の所要の個所に、溝底成形面から陸部成形用凹部より深く延びる突起成形用穴を設けた金型を用いて加硫成形し、前記突起成形用穴においてベースゴム層を内側にして両ゴム層を流入させ、加硫後に、前記突起成形用穴により成形されて陸部表面より突出している棒状突起の先端部を切除処理し、ベースゴム層から延びている内側のゴム部を先端面に露出させることを特徴とする。
【００１７】
これにより、非導電性ゴムと導電性ゴムとの単なる２層構造のグリーンタイヤからの加硫成形によって、ベースゴム層から連続する導電性のゴム部を内側にしてその周側面をキャップゴム層のゴムにより被覆した棒状突起を溝の底部に突設でき、上記の効果を呈する空気入りタイヤを容易に製造できる。
【００１８】
殊に、前記加硫時に、前記突起成形用穴の壁面と接するキャップゴム層の接触流動抵抗が大きくて、該キャップゴム層のゴムの流入が抑えられる結果、ベースゴム層のゴムが該突起成形用穴の陸部成形用凹部より深い位置まで吸い上げられる。そのため、加硫後に、陸部表面より突出している棒状突起の先端部を切除処理することにより、その先端面に内側のゴム部を露出させることができる。
【００１９】
請求項５の発明は、前記同様のグリーンタイヤを金型により加硫成形する際、トレッドパターンの接地面域内の陸部成形用凹部の所要の個所に、溝成形用凸部と略同高さになるパイプを突設するとともに、該パイプ内孔を前記陸部成形用凹部より深い位置まで延ばして突起成形用穴とした金型を用いて加硫成形し、前記パイプ内においてベースゴム層を内側にして両ゴム層を流入させ、加硫後に、前記パイプにより陸部表面より突出している棒状突起の先端部を切除処理して、ベースゴム層から延びている内側のゴム部を先端面に露出させることを特徴とするものである。
【００２０】
この方法においても、加硫時に、パイプと接するキャップゴム層の接触流動抵抗が大きく、該キャップゴム層のパイプ内への流入が抑えられる結果、ベースゴム層のゴムが陸部成形用凹部より深い位置まで吸い上げられるので、加硫後の先端部の切除処理により、その先端面に内側のゴム部を露出させることができる。それゆえ、トレッドパターンのブロックやリブ等の陸部の中に、ベースゴム層から連続するゴム部を内側にしてその周側面をキャップゴム層のゴムにより被覆した棒状突起を、周囲の細溝により独立して設けた空気入りタイヤを容易に製造できる。
【００２１】
【発明の実施の形態】
次に本発明の実施の形態を図面に示す実施例に基いて説明する。
【００２２】
図１は本発明の実施例に係る空気入りタイヤのトレッドの断面図、図２は一部の拡大斜視図、図３は棒状突起部分の拡大断面図、図４は溝内に棒状突起を設ける場合の他の実施例を示し、図５は棒状突起を陸部に設けた例を示す一部の拡大斜視図、図６は同上の棒状突起部分の拡大断面図である。
【００２３】
この空気入りタイヤは、詳細な図示説明を省略するが、両側のビードコアを備えるビード部と、ビード部から半径方向外向きに延びるサイドウオール部と、その上端をつなぐトレッド（１）と、内周に沿って両端がビードコアで折返されて支持されたカーカス（８）と、トレッド（１）とカーカス（８）の間に配されたベルト層９とにより構成されており、その補強構造は一般的なラジアルタイヤの場合と同様である。
【００２４】
この実施例のタイヤの場合、前記トレッド（１）には、タイヤ踏面側のトレッドパターンとして、タイヤ踏面（２）側に、タイヤ周方向（縦方向）に直線状もしくはややジグザグ状をなして延びる縦溝としての主溝（３）を有するとともに、この主溝（３）に交差する方向の横溝（４）を有し、これにより所定のブロック状の陸部（５）が画されてなるもので、ブロックパターンの場合を示している。なお、図１では主溝以外の副溝や補助溝等を省略して示している。
【００２５】
トレッドパターンは、前記のブロックパターンに限らず、例えば２本以上の複数本の主溝を設けた左右対称もしくは非対称パターン、あるいは１本の主溝を設けた左右対称あるいは非対象パターン、さらにリブパターンおよびブロックとリブとが混在するリブ・ブロックパターンのいずれの場合もあり得る。
【００２６】
そして、このタイヤのトレッド（１）は、その基本構造として、例えばシリカの充填度の高いゴム配合による電気抵抗値の高い非導電性ゴムよりなり、かつタイヤ踏面側に配されるキャップゴム層（１１）と、カーボンの配合量の多く電気抵抗値の低い導電性ゴムよりなり、かつ前記キャップゴム層（１１）の下に配されるベースゴム層（１２）とから構成されている。
【００２７】
前記トレッド（１）の接地面域内には、タイヤ周方向の所要間隔毎に、トレッド下層部からタイヤ踏面側に向って延びる小断面の棒状突起（６）が周囲に空隙を保有するように設けられている。特にこの棒状突起（６）は、前記導電性ゴムよりなるベースゴム層（１２）から連続して延びる導電性のゴム部（12ａ）を内側にして、その周側面をキャップゴム層（１１）から連続した非導電性のゴム（11ａ）により被覆してなり、この棒状突起（６）の先端面がブロックやリブ等の陸部（５）表面と同高さ位置になるように設けられており、該棒状突起（６）の内側の前記ゴム部（12ａ）が前記先端面において露出せしめられている。
【００２８】
例えば、図１〜図３の第１の実施例においては、前記の棒状突起（６）が、トレッドパターンにおける溝、通常、図のように主溝（３）内において、その溝の底部（３ａ）からタイヤ踏面（２）つまり陸部（５）の表面と略同高さとなるように陸部（５）と隔されて突設されている。この棒状突起（６）を、横溝等の他の溝内に設けることもできる。
【００２９】
この実施例のように、棒状突起（６）を主溝（３）等の溝内に設ける場合は、該溝の排水性を損なわないように、例えば溝の長さ方向（主にタイヤ周方向）に長くして、溝幅方向の幅の小さい平面長方形や楕円形の棒状に形成したり、あるいは図４のように棒状突起（６）付近の溝幅を拡幅形成しておくのが好ましい。（３ｂ）は主溝（３）の拡幅部分を示す。
【００３０】
また、図５および図６の第２の実施例においては、前記の棒状突起（６）が、トレッドパターンにおけるブロックやリブ等の陸部（５）内において、ベースゴム層（１２）の近傍からタイヤ踏面（２）側に向って延び、周囲が細溝（７）により陸部（５）の本体部分と隔されて該陸部（５）と同高さに設けられてなる場合を示している。図示していないが、前記第１の実施例の棒状突起と、第２の実施例の棒状突起とを併用して設けて実施することも可能である。
【００３１】
前記いずれの実施例の場合も、タイヤ周方向の配置間隔は、タイヤの接地長より短くして、前記棒状突起（６）の一つが常に接地できるようにする。この棒状突起（６）は、その内側にベースゴム層（１２）から連続する導電性のゴム部（12ａ）を有し、該ゴム部（12ａ）が先端面に露出しているため、車両装着状態においては、車体ホイールからベルト層やサイドウォール部等の導電性のある下部構造を通じ、さらに導電性ゴムのベースゴム層（１２）および前記棒状突起（６）内のゴム部（12ａ）を通じてタイヤ踏面（２）までの導電性を確保できる。
【００３２】
前記の棒状突起（６）の形状は、高さ方向に同径の棒状のほか、図１〜図３のようにテーパ状とすることができ、また横断面形状が円形の棒状に限らず、横断面が長方形や正方形等の四角形あるいは楕円形等の任意の断面形状の棒状とすることもできる。さらにタイヤ径方向に対し傾斜した棒状に形成しておくこともできる。この傾斜した棒状突起（６）の場合、その形態によっては、走行停止時には先端面が陸部（５）表面より低い位置にあり、走行時に遠心力で立ち上って先端面が陸部（５）表面と同高さになるように設けることもできる。
【００３３】
前記の棒状突起（６）は、後述する製造方法や導電性等を考慮して、その先端部の断面積が２〜８０ｍｍ２、より好ましくは７〜３０ｍｍ２の範囲内の比較的小断面の棒状とするのが好ましい。
【００３４】
次に、図１〜３の実施例のタイヤの製造方法について説明する。
【００３５】
先ず、トレッド踏面（２）側になる表面部にシリカ配合の非導電性ゴムよりなるキャップゴム層（１１）を配し、その下にカーボン配合の導電性ゴムよりなるベースゴム層（１２）を配した２層構造のトレッド（１）を備えるグリーンタイヤ（未加硫タイヤ）を製造しておく。この場合、前記キャップゴム層（１１）の厚みはトレッドパターンの主溝（３）の深さよりやや厚く、例えば３〜１０ｍｍ程度厚くなるようにする。このグリーンタイヤは、従来の２層構造のトレッド（１）と同様にして押出し成形し、あるいは成形ドラム上で前記トレッドを層設することにより製造することができる。
【００３６】
前記のグリーンタイヤを、図７に示すように次の構造を備える加硫金型（２０）を用いて加硫成形する。
【００３７】
すなわち、これに使用される加硫金型（２０）には、トレッドパターンの接地面域内の溝、例えば主溝（３）を成形する溝成形用凸部（２３）の溝底成形面（23ａ）の所要の個所に、溝底成形面（23ａ）から陸部成形用凹部（２５）より深く延びる突起用成形穴（２６）を設けておく。この突起成形用穴（２６）の深さや径は、後述のようにベースゴム層（１２）のゴムを陸部（５）より高く吸い上げ得るように設定しておく。前記の突起成形用穴（２６）は、図のように溝成形用凸部（２３）に穿孔しておく場合のほか、パイプを埋設してその内部に突起成形用穴として形成しておくことができる。また必要に応じて、前記の突起成形用穴（２６）をテーパ穴とすることができる。
【００３８】
この金型（２０）を用いて前記グリーンタイヤを加硫成形すると、加硫時にトレッドゴムが該突起成形用穴（２６）内に流入するが、この際、前記穴壁面との接触流動抵抗が大きくなるため、この突起成形用穴（２６）の開口周辺のキャップゴム層（１１）のゴムの流動が抑えられて、中心部のほうがゴムの流速が早くなり、その結果、図７のように穴壁面に接するキャップゴム層（１１）のゴム（11ａ）の内側（中心部）で前記突起成形用穴（２６）の開口よりやや下方のベースゴム層（１２）のゴムが流入して、該突起成形用穴（２６）の陸部成形用凹部（２５）より深い位置の内奥部まで流入、つまり吸い上げられることになる。特に、このベースゴム層（１２）のゴム部（12ａ）の吸い上げ作用は、前記突起成形用穴（２６）の断面積が２〜８０ｍｍ２  、より好ましくは７〜３０ｍｍ２  の範囲のものの場合、特に良好に行なわれる。また前記突起成形用穴（２６）に連続してスピューホールやベントホールが形成されていると、前記の吸い上げがさらに良好に行なわれる。
【００３９】
このようにして加硫成形されることにより、図８のように、主溝（３）には陸部（５）より高く突出した棒状突起（６）が形成される。この状態では、前記棒状突起（６）は、キャップゴム層（１１）から延びた非導電性のゴム（11ａ）により覆われており、ベースゴム層（１２）から延びている内側のゴム部（12ａ）は露出していない。そこで、前記の加硫後に、前記棒状突起（６）の先端部を、タイヤ踏面（２）すなわち陸部（５）の表面と略同高さになるようにカットやバフ等の手段で切除処理する。これにより、内側のゴム部（12ａ）がその先端面に露出することになり、図１〜図３の実施例のタイヤが得られる。
【００４０】
図５および図６の実施例に示すタイヤを製造する場合は、加硫金型（２０）として、トレッドパターンの接地面域内の陸部成形用凹部（２５）の所要の個所に、溝成形用凸部（２３）と略同高さになるパイプ（２７）を溶接手段等により突設するとともに、該パイプ内孔を前記陸部成形用凹部（２５）より深い位置まで延ばして突起成形用穴（２６）として形成した金型を用いて、図９のように加硫成形する。
【００４１】
前記のパイプ（２７）による突起成形用穴（２６）の径や深さについても、ベースゴム層（１２）のゴムを陸部より高く吸い上げることができるように、例えば断面積が２〜８０ｍｍ２の突起を形成できるように設定しておく。前記パイプ（２７）の厚みは、１〜５ｍｍ、好ましくは２ｍｍ前後とする。またこの加硫に供するグリーンタイヤは、前記同様の非導電性ゴムよりなるキャップゴム層（１１）と、導電性ゴムよりなるベースゴム層（１２）との２層構造のトレッド（１）を備えたものとする。
【００４２】
この金型（２０）による加硫時、前記パイプ（２７）内の突起成形用穴（２６）においてはゴム接触流動抵抗が大きいために、このパイプ（２７）の開口周辺のキャップゴム層（１１）の流入が抑えられる結果、パイプ中心部のゴムの流速が速くなって、前記キャップゴム層（１１）のゴム（11ａ）の内側でベースゴム層（１２）のゴム（12ａ）が前記突起成形用穴（２６）内へ流入し易く、陸部成形用凹部（２５）より深い位置、すなわち陸部（５）より高くなる内奥部まで吸い上げられる。
【００４３】
このようにして加硫成形されたタイヤは、図１０のように、ブロック等の陸部（５）の中に、該陸部（５）の表面よりも高く突出し、かつ周囲が前記パイプ（２７）に対応する細溝（７）により陸部（５）の本体部と隔された棒状突起（６）が形成されることになる。ただし、この棒状突起（６）の表面は、キャップゴム層（１１）から延びた非導電性のゴム（11ａ）により覆われている。そこで、この棒状突起（６）の先端部を、陸部（５）と略同高さになるようにカットやバフ等の手段で切除処理することによ、内側の導電性のゴム部（12ａ）を先端面に露出させる。これにより図４また図５の実施例の棒状突起（６）を備えるタイヤを得ることができる。
【００４４】
上記した空気入りタイヤは、これを車両に装着した使用状態において、トレッド（１）の外周の非導電性ゴムよりなるキャップゴム層（１１）によりタイヤ性能に求められる転がり抵抗の低減、耐ウエット性、耐摩耗性等の特性を確保できる。しかもタイヤ踏面（２）の接地面内におけるタイヤ周方向の所要間隔毎に、主溝（３）内あるいはブロックやリブ等の陸部（５）に設けられた棒状突起（６）の先端面において、ベースゴム層（１２）から連続して延出した導電性のゴム部（12ａ）が露出しているために、タイヤとして要求される導電性をこれによって確保できる。
【００４５】
特に前記棒状突起（６）は、前記ゴム部（12ａ）を内側にして周側面がキャップゴム層（１１）のゴム（11ａ）により被覆された比較的小断面の独立した棒状をなしているために、非導電性ゴムと導電性ゴムとのゴム質の違いや剛性差による段差摩耗や接合境界面の剥離が生じることがない。また棒状突起（６）はその基部でのみキャップゴム層（１１）と連続しているだけで、弾性変形し易く、走行路面の凹凸等に容易に追従でき、容易に破損しない。
【００４６】
【発明の効果】
上記したように本発明空気入りタイヤによれば、トレッドゴムを非導電性ゴムよりなるキャップゴム層と導電性ゴムよりなるベースゴム層との２層構造をなすものにおいて、キャップゴム層を貫通する導電部として、トレッド下層部からタイヤ踏面側に向って延び、かつベースゴム層から延びるゴム部を内側にして周側面をキャップゴム層のゴムにより被覆した比較的小断面の棒状突起を、主溝等の溝内あるいはブロックやリブ等の陸部に設け、内側の導電性のゴム部を前記先端面に露出させてあるため、タイヤとして要求される導電性を確保でき、また非導電性ゴムのキャップゴム層によりタイヤ性能に求められる特性を確保できるばかりか、ゴム質の違いや剛性差による段差摩耗や剥離が生じることがなく、しかも突起自体が適度に弾力性を保有し、容易に破断されず、耐久性にも優れる。
【００４７】
また本発明の空気入りタイヤの製造方法によれば、非導電性ゴムと導電性ゴムとの単なる２層構造のトレッドゴムを備えるグリーンタイヤからの加硫成形により、前記の棒状突起を有するタイヤを容易にかつ確実に製造できる。
【図面の簡単な説明】
【図１】本発明に係る空気入りタイヤの１実施例を示すタイヤ横断方向のトレッドの略示断面図である。
【図２】同上の一部の拡大斜視図である。
【図３】同上の棒状突起部分の拡大断面図である。
【図４】溝内に棒状突起を設ける場合の他の実施例を示す一部の拡大斜視図である。
【図５】棒状突起を陸部に設けた例を示す一部の拡大斜視図である。
【図６】同上の棒状突起部分の拡大断面図である。
【図７】第１の実施例のタイヤの製造における加硫成形時の一部の断面図である。
【図８】同上の加硫後のタイヤの一部の断面図である。
【図９】第２の実施例のタイヤの製造における加硫成形時の一部の断面図である。
【図１０】同上の加硫後のタイヤの一部の断面図である。
【符号の説明】
（１）    トレッド
（２）    タイヤ踏面
（３）    主溝
（３ａ）  溝底部
（４）    横溝
（５）    陸部
（６）    棒状突起
（７）    細溝
（１１）  非導電性のキャップゴム層
（11ａ）  ゴム
（１２）  導電性のベースゴム層
（12ａ）  ゴム部
（２０）  金型
（２３）  溝成形用凸部
（２５）  陸部成形用凹部
（２６）  突起成形用穴
（２７）  パイプ
【図１】
0004412565.tif 000002
【図２】
0004412565.tif 000003
【図３】
0004412565.tif 000004
【図４】
0004412565.tif 000005
【図５】
0004412565.tif 000006
【図６】
0004412565.tif 000007
【図７】
0004412565.tif 000008
【図８】
0004412565.tif 000009
【図９】
0004412565.tif 000010
【図１０】
0004412565.tif 000011